(57)【要約】【課題】大量生産が容易で、かつ燃料電池セル本体が変形した場合でも、電極の接触箇所における電気導通の確保が容易な固体酸化物形燃料電池およびインターコネクタを提供することを目的とする。【解決手段】固体酸化物形燃料電池は、燃料電池セル本体と、インターコネクタと、を具備する。インターコネクタは、基台部と、この基台部から前記燃料電池セル本体に向かって突出し電気的に接続される複数の突出部と、を有し、金属材料から一体的に形成される。前記突出部の輪郭が、並列に配置され、かつ直線をそれぞれ含む一対の線部と、これら一対の線部の両端を接続する曲線状の一対の曲線部と、から構成される。【選択図】図３
2014157834.tif 000002
【特許請求の範囲】
【請求項１】
空気電極層、酸化物で構成される固体電解質層、および燃料電極層を備え、発電機能を有する、燃料電池セル本体と、   
基台部と、この基台部から前記燃料電池セル本体に向かって突出し電気的に接続される複数の突出部と、を有し、金属材料から一体的に形成される、インターコネクタと、を具備し、   
前記突出部の輪郭が、並列に配置され、かつ直線をそれぞれ含む一対の線部と、これら一対の線部の両端を接続する曲線状の一対の曲線部と、から構成され、   
前記一対の線部の中心を結ぶ直線に沿い且つ前記一対の線部に直交する、前記突出部の断面が、   
曲率半径が１〜７０ｍｍの第１の領域と、この第１の領域の両端それぞれに接続される一端を有し、曲率半径が０．１〜０．５ｍｍの一対の第２の領域と、これら一対の第２の領域の他端それぞれと前記基台部とを接続する一対の第３の領域と、を有する、   
固体酸化物形燃料電池。   
【請求項２】
第２の空気電極層、酸化物で構成される第２の固体電解質層、および第２の燃料電極層を備え、発電機能を有する、第２の燃料電池セル本体をさらに具備し、   
前記インターコネクタが、前記基台部から前記第２の燃料電池セル本体に向かって突出し電気的に接続される複数の第２の突出部をさらに有し、   
前記第２の突出部の輪郭が、並列に配置され、かつ直線をそれぞれ含む一対の第２の線部と、これら一対の第２の線部の両端を接続する曲線状の一対の第２の曲線部と、から構成され、   
前記一対の第２の線部の中心を結ぶ直線に沿い且つ前記一対の線部に直交する、前記第２の突出部の断面が、   
曲率半径が１〜７０ｍｍの第４の領域と、この第４の領域の両端それぞれに接続される一端を有し、曲率半径が０．１〜０．５ｍｍの一対の第５の領域と、これら一対の第５の領域の他端それぞれと前記基台部とを接続する一対の第６の領域と、を有する、   
請求項１記載の固体酸化物形燃料電池。   
【請求項３】
空気電極層、酸化物で構成される固体電解質層、および燃料電極層を備え、発電機能を有する、燃料電池セル本体と、   
第２の空気電極層、酸化物で構成される第２の固体電解質層、および第２の燃料電極層を備え、発電機能を有する、第２の燃料電池セル本体と、   
金属材料から一体的に形成されて、前記燃料電池セル本体および前記第２の燃料電池セル本体の間に配置され、かつ前記燃料電池セル本体および前記第２の燃料電池セル本体それぞれに向かって突出し電気的に接続される複数の突出部および複数の第２の突出部を有する、インターコネクタと、を具備し、   
前記突出部、前記第２の突出部それぞれの輪郭が、並列に配置され、かつ直線をそれぞれ含む一対の線部と、これら一対の線部の両端を接続する曲線状の一対の曲線部と、から構成され、   
前記一対の線部の中心を結ぶ直線に沿い且つ前記一対の線部に直交する、前記突出部および前記第２の突出部の断面それぞれが、   
曲率半径が１〜７０ｍｍの第１の領域と、この第１の領域の両端それぞれに接続される一端を有し、曲率半径が０．１〜０．５ｍｍの一対の第２の領域と、これら一対の第２の領域の他端それぞれと前記基台部とを接続する一対の第３の領域と、に区分される、   
固体酸化物形燃料電池。   
【請求項４】
前記一対の線部に沿って、これら一対の線部の中間に配置される直線に沿い且つ前記一対の線部が存在する平面に直交する、前記突出部および前記第２の突出部の断面それぞれが、曲率半径が７０ｍｍ〜５００ｍｍの領域を有する、   
請求項１乃至３に記載の固体酸化物形燃料電池。   
【請求項５】
前記インターコネクタが、板状の金属材料のプレス加工により形成される、   
ことを特徴とする請求項１乃至４のいずれか１項に記載の固体酸化物形燃料電池。   
【請求項６】
前記基台部は、平坦形状を有し、   
前記インターコネクタ、前記燃料電池セル本体の少なくとも何れかに配置され、かつ前記基台部と電気的に接続される集電体をさらに具備する、   
請求項１乃至５のいずれか１項に記載の固体酸化物形燃料電池。   
【請求項７】
金属材料から一体的に形成されて、燃料電池セル本体に向かって突出し電気的に接続される突出部を具備し、   
前記突出部の輪郭が、並列に配置され、かつ直線をそれぞれ含む一対の線部と、これら一対の線部の両端を接続する曲線状の一対の曲線部と、から構成され、   
前記一対の線部の中心を結ぶ直線に沿い且つ前記一対の線部に直交する、前記突出部の断面が、   
曲率半径が１〜７０ｍｍの第１の領域と、この第１の領域の両端それぞれに接続される一端を有し、曲率半径が０．１〜０．５ｍｍの一対の第２の領域と、これら一対の第２の領域の他端それぞれと前記基台部とを接続する一対の第３の領域と、を有する、   
インターコネクタ。  
【発明の詳細な説明】
【技術分野】
【０００１】
本発明は、固体電解質体を備えた固体酸化物形燃料電池及びこの固体酸化物形燃料電池に用いられるインターコネクタに関する。
【背景技術】
【０００２】
燃料電池として、固体電解質（固体酸化物）を用いた固体酸化物形燃料電池（以下、「ＳＯＦＣ」とも記す）が知られている。このＳＯＦＣは、例えば板状の固体電解質体の各面に燃料電極と空気電極とを備えた燃料電池セル本体（積層体）を積層して構成される。燃料電極に燃料ガスを供給するとともに、空気電極に空気を供給し、固体電解質体を介して、燃料及び空気中の酸素を化学反応させることで、電力が発生する。
【０００３】
前記ＳＯＦＣにおいては、燃料電池セル本体間の導通を得るために、燃料電極や空気電極と接触する集電体が用いられる。そして、集電体に関する技術として、弾性のある金属プレートに複数の凸部を形成し、この金属プレートの凸部を燃料電極及び空気電極に接触させて導通を得る技術が提案されている（特許文献１参照）。
【先行技術文献】
【特許文献】
【０００４】
【特許文献１】特開２００１−６８１３２号公報
【発明の概要】
【発明が解決しようとする課題】
【０００５】
しかしながら、特許文献１の技術では、ＳＯＦＣの熱サイクルによって、金属プレートの弾性が失われたり、熱サイクルによる燃料電池セル本体の変形によって、電気導通の信頼性が損なわれたりする可能性がある。   
【０００６】
また、金属プレートへの凸部の形成は、エッチングによってなされるのが通例であるが、エッチング時間等の関係で、製造コストを要する。このため、鍛造、プレス加工等、エッチング以外の手法による、凸部の形成が望まれる。   
【０００７】
一方、プレスによって、金属プレートに凸部を形成すると、プレス時のスプリングバックにより凸部の平坦性が悪化し、凸部の局部のみが燃料電池セル本体に接触する可能性がある（片あたり）。この片あたりにより、凸部と燃料電池セル本体の接触面積が減少し、接触抵抗が上昇する可能性がある。また、燃料電池セル本体の局部に応力が集中し、燃料電池セル本体が割れる可能性もある。   
【０００８】
また、プレス時に、金属プレートが歪み（破れ）て、ガスがリークしたり、凸部の片あたりにより固体酸化物形燃料電池セルが割れたりする可能性もある。即ち、凸部の間にガス流路を確保しつつ、かつ燃料電池セル本体の変形に追従することは、必ずしも容易ではない。   
【０００９】
本発明は、上述した課題を解決するためになされたものであり、大量生産が容易で、かつ燃料電池セル本体が変形した場合でも、電極の接触箇所における電気導通の確保が容易な固体酸化物形燃料電池およびインターコネクタを提供することを目的とする。
【課題を解決するための手段】
【００１０】
（１）本発明の一態様に係る固体酸化物形燃料電池は、空気電極層、酸化物で構成される固体電解質層、および燃料電極層を備え、発電機能を有する、燃料電池セル本体と、基台部と、この基台部から前記燃料電池セル本体に向かって突出し電気的に接続される複数の突出部と、を有し、金属材料から一体的に形成される、インターコネクタと、を具備し、前記突出部の輪郭が、並列に配置され、かつ直線をそれぞれ含む一対の線部と、これら一対の線部の両端を接続する曲線状の一対の曲線部と、から構成され、前記一対の線部の中心を結ぶ直線に沿い且つ前記一対の線部に直交する、前記突出部の断面が、曲率半径が１〜７０ｍｍの第１の領域と、この第１の領域の両端それぞれに接続される一端を有し、曲率半径が０．１〜０．５ｍｍの一対の第２の領域と、これら一対の第２の領域の他端それぞれと前記基台部とを接続する一対の第３の領域と、を有する。   
【００１１】
この実施形態のインターコネクタは、基台部と、この基台部から前記燃料電池セル本体に向かって突出し電気的に接続される複数の突出部と、を有する。この突出部の断面が、曲率半径が１〜７０ｍｍの第１の領域と、この第１の領域の両端それぞれに接続される一端を有し、曲率半径が０．１〜０．５ｍｍの一対の第２の領域と、これら一対の第２の領域の他端それぞれと前記基台部とを接続する一対の第３の領域と、を有する。突出部の断面が、曲率半径が１〜７０ｍｍの領域等を有することで、突出部による、製作中及び発電中の燃料電池セル本体の割れの防止、電気的接続の確保が可能となる。   
【００１２】
（２）（１）に係る固体酸化物形燃料電池において、第２の空気電極層、酸化物で構成される第２の固体電解質層、および第２の燃料電極層を備え、発電機能を有する、第２の燃料電池セル本体をさらに具備し、前記インターコネクタが、前記基台部から前記第２の燃料電池セル本体に向かって突出し電気的に接続される複数の第２の突出部をさらに有し、前記第２の突出部の輪郭が、並列に配置され、かつ直線をそれぞれ含む一対の第２の線部と、これら一対の第２の線部の両端を接続する曲線状の一対の第２の曲線部と、から構成され、前記一対の第２の線部の中心を結ぶ直線に沿い且つ前記一対の線部に直交する、前記第２の突出部の断面が、曲率半径が１〜７０ｍｍの第４の領域と、この第４の領域の両端それぞれに接続される一端を有し、曲率半径が０．１〜０．５ｍｍの一対の第５の領域と、これら一対の第５の領域の他端それぞれと前記基台部とを接続する一対の第６の領域と、を有しても良い。   
【００１３】
このインターコネクタは、基台部から突出する突出部、および第２の突出部、を有する。これら突出部、第２の突出部の断面が、曲率半径が１〜７０ｍｍの領域等を有することで、突出部、第２の突出部による、製作中及び発電中の燃料電池セル本体の割れの防止、電気的接続の確保が可能となる。   
【００１４】
（３）本発明の一態様に係る固体酸化物形燃料電池は、空気電極層、酸化物で構成される固体電解質層、および燃料電極層を備え、発電機能を有する、燃料電池セル本体と、第２の空気電極層、酸化物で構成される第２の固体電解質層、および第２の燃料電極層を備え、発電機能を有する、第２の燃料電池セル本体と、金属材料から一体的に形成されて、前記燃料電池セル本体および前記第２の燃料電池セル本体の間に配置され、かつ前記燃料電池セル本体および前記第２の燃料電池セル本体それぞれに向かって突出し電気的に接続される複数の突出部および複数の第２の突出部を有する、インターコネクタと、を具備し、前記突出部、前記第２の突出部それぞれの輪郭が、並列に配置され、かつ直線をそれぞれ含む一対の線部と、これら一対の線部の両端を接続する曲線状の一対の曲線部と、から構成され、前記一対の線部の中心を結ぶ直線に沿い且つ前記一対の線部に直交する、前記突出部および前記第２の突出部の断面それぞれが、曲率半径が１〜７０ｍｍの第１の領域と、この第１の領域の両端それぞれに接続される一端を有し、曲率半径が０．１〜０．５ｍｍの一対の第２の領域と、これら一対の第２の領域の他端それぞれと前記基台部とを接続する一対の第３の領域と、に区分される、ことを特徴とする。   
【００１５】
このインターコネクタは、前記燃料電池セル本体および前記第２の燃料電池セル本体それぞれに向かって突出し電気的に接続される複数の突出部および複数の第２の突出部を有する。これら突出部、第２の突出部の断面が、曲率半径が１〜７０ｍｍの領域等を有することで、突出部、第２の突出部による、製作中及び発電中の燃料電池セル本体の割れの防止、電気的接続の確保が可能となる。なお、このインターコネクタは、基台部を有しなくても良い。   
【００１６】
（４）（１）〜（３）の固体酸化物形燃料電池が、前記一対の線部に沿って、これら一対の線部の中間に配置される直線に沿い且つ前記一対の線部が存在する平面に直交する、前記突出部および前記第２の突出部の断面それぞれが、曲率半径が７０ｍｍ〜５００ｍｍの領域を有しても良い。これら突出部、第２の突出部の断面が、曲率半径が７０ｍｍ〜５００ｍｍの領域を有することで、突出部、第２の突出部による、製作中及び発電中の燃料電池セル本体の割れの防止、電気的接続の確保が可能となる。   
【００１７】
（５）（１）〜（４）の固体酸化物形燃料電池のインターコネクタが、板状の金属材料のプレス加工により形成されても良い。プレス加工を用いることで、インターコネクタを容易に製造できる。   
【００１８】
（６）（１）〜（５）の固体酸化物形燃料電池が、前記基台部は平坦形状を有し、前記インターコネクタ、前記燃料電池セル本体の少なくとも何れかに配置され、かつ前記基台部と電気的に接続される集電体をさらに具備しても良い。基台部が平坦形状を有すると、基台部と集電体との電気的接続が良好となり、接触抵抗に起因する加熱により、燃料電池セル本体が劣化することを抑制できる。また、応力の集中による燃料電池セル本体の破損を抑制可能となる。   
【００１９】
（７）本発明の一態様に係るインターコネクタは、金属材料から一体的に形成されて、燃料電池セル本体に向かって突出し電気的に接続される突出部を具備し、前記突出部の輪郭が、並列に配置され、かつ直線をそれぞれ含む一対の線部と、これら一対の線部の両端を接続する曲線状の一対の曲線部と、から構成され、前記一対の線部の中心を結ぶ直線に沿い且つ前記一対の線部に直交する、前記突出部の断面が、曲率半径が１〜７０ｍｍの第１の領域と、この第１の領域の両端それぞれに接続される一端を有し、曲率半径が０．１〜０．５ｍｍの一対の第２の領域と、これら一対の第２の領域の他端それぞれと前記基台部とを接続する一対の第３の領域と、を有しても良い。   
【００２０】
このインターコネクタは、基台部の一方、他方の面それぞれから突出してする突出部、第２の突出部と、を有する。これら突出部、第２の突出部の断面が、曲率半径が１〜７０ｍｍの領域等を有することで、突出部、第２の突出部による、製作中及び発電中の燃料電池セル本体の割れの防止、電気的接続の確保が可能となる。   
【００２１】
・ここで、固体電解質体（固体電解質層）は、電池の作動時に燃料電極に導入される燃料ガス又は空気電極に導入される支燃性ガスのうちの一方の一部をイオンとして移動させることができるイオン伝導性を有する。このイオンとしては、例えば酸素イオン及び水素イオン等が挙げられる。また、燃料電極は、還元剤となる燃料ガスと接触し、固体酸化物形燃料電池セルにおける負電極として機能する。空気電極は、酸化剤となる支燃性ガスと接触し、固体酸化物形燃料電池セルにおける正電極として機能する。   
【００２２】
・固体電解質体は、酸化物で構成される。酸化物として、例えばＺｒＯ2系セラミック、ＬａＧａＯ3系セラミック、ＢａＣｅＯ3系セラミック、ＳｒＣｅＯ3系セラミック、ＳｒＺｒＯ3系セラミック、及びＣａＺｒＯ3系セラミック等が挙げられる。   
【００２３】
インターコネクタの材料としては、導電性及び耐熱性を有する、例えばステンレス鋼、ニッケル基合金、クロム基合金等の耐熱合金が挙げられる。尚、後述する金属フレームも同様である。   
【００２４】
具体的には、ステンレス鋼としては、フェライト系ステンレス鋼、マルテンサイト系ステンレス鋼、オーステナイト系ステンレス鋼が挙げられる。フェライト系ステンレス鋼としては、ＳＵＳ４３０、ＳＵＳ４３４、ＳＵＳ４０５、ＳＵＳ４４４等が挙げられる。マルテンサイト系ステンレス鋼としては、ＳＵＳ４０３、ＳＵＳ４１０、ＳＵＳ４３１等が挙げられる。オーステナイト系ステンレス鋼としては、ＳＵＳ２０１、ＳＵＳ３０１、ＳＵＳ３０５等が挙げられる。更に、ニッケル基合金としては、インコネル６００、インコネル７１８、インコロイ８０２等が挙げられる。クロム基合金としては、Ｄｕｃｒｌｌｏｙ  ＣＲＦ（９４Ｃｒ５Ｆｅ１Ｙ２Ｏ３）等が挙げられる。また、Ｃｒｏｆｅｒ２２合金、ＺＭＧ２３２Ｌなども挙げられる。   
【００２５】
・燃料電極（燃料電極層）の材料としては、例えば、Ｎｉ及びＦｅ等の金属と、Ｓｃ、Ｙ等の希土類元素のうちの少なくとも１種により安定化されたジルコニア等のＺｒＯ２系セラミック、ＣｅＯ２系セラミック及び酸化マンガン等のセラミックのうちの少なくとも１種との混合物などが挙げられる。また、Ｐｔ、Ａｕ、Ａｇ、Ｐｄ、Ｉｒ、Ｒｕ、Ｒｈ、Ｎｉ及びＦｅ等の金属が挙げられる。これらの金属は１種のみでもよいし、２種以上の金属の合金でもよい。更に、これらの金属及び／又は合金と、上記セラミックの各々の少なくとも１種との混合物（サーメットを含む）が挙げられる。また、Ｎｉ及びＦｅ等の金属の酸化物と、上記セラミックの各々の少なくとも１種との混合物などが挙げられる。   
【００２６】
・空気電極（空気電極層）の材料としては、例えば、各種の金属、金属の酸化物、金属の複酸化物等を用いることができる。金属としては、Ｐｔ、Ａｕ、Ａｇ、Ｐｄ、Ｉｒ、Ｒｕ及びＲｈ等の金属又は２種以上の金属を含有する合金が挙げられる。更に、金属の酸化物としては、Ｌａ、Ｓｒ、Ｃｅ、Ｃｏ、Ｍｎ及びＦｅ等の酸化物（Ｌａ２Ｏ３、ＳｒＯ、Ｃｅ２Ｏ３、Ｃｏ２Ｏ３、ＭｎＯ２及びＦｅＯ等）が挙げられる。また、複酸化物としては、少なくともＬａ、Ｐｒ、Ｓｍ、Ｓｒ、Ｂａ、Ｃｏ、Ｆｅ及びＭｎ等を含有する複酸化物（Ｌａ１−ｘＳｒｘＣｏＯ３系複酸化物、Ｌａ１−ｘＳｒｘＦｅＯ３系複酸化物、Ｌａ１−ｘＳｒｘＣｏ１−ｙＦｅｙＯ３系複酸化物、Ｌａ１−ｘＳｒｘＭｎＯ３系複酸化物、Ｐｒ１−ｘＢａｘＣｏＯ３系複酸化物（ＬＳＣＦ（ランタンストロンチウムコバルト鉄酸化物））及びＳｍ１−ｘＳｒｘＣｏＯ３系複酸化物等）が挙げられる。   
【００２７】
・固体電解質形燃料電池を用いて発電を行う場合、燃料電極側には燃料ガスを導入し、空気電極側には支燃性ガスを導入する。燃料ガスとしては、水素、還元剤となる炭化水素、水素と炭化水素との混合ガス、及びこれらのガスを所定温度の水中を通過させ加湿した燃料ガス、これらのガスに水蒸気を混合させた燃料ガス等が挙げられる。炭化水素は特に限定されず、例えば、天然ガス、ナフサ、石炭ガス化ガス等が挙げられる。この燃料ガスとしては水素が好ましい。これらの燃料ガスは１種のみを用いてもよいし、２種以上を併用することもできる。また、５０体積％以下の窒素及びアルゴン等の不活性ガスを含有していてもよい。   
【００２８】
支燃性ガスとしては、酸素と他の気体との混合ガス等が挙げられる。更に、この混合ガスには８０体積％以下の窒素及びアルゴン等の不活性ガスが含有されていてもよい。これらの支燃性ガスのうちでは安全であって、且つ安価であるため、空気（約８０体積％の窒素が含まれている。）が好ましい。  
【発明の効果】
【００２９】
本発明によれば、大量生産が容易で、かつ燃料電池セル本体が変形した場合でも、電極の接触箇所における電気導通の確保が容易な固体酸化物形燃料電池およびインターコネクタを提供できる。  
【図面の簡単な説明】
【００３０】
【図１】本発明の第１実施形態に係る固体酸化物形燃料電池（固体酸化物形燃料電池スタック）１０を表す斜視図である。
【図２】固体酸化物形燃料電池１０を図１のＸ軸方向に切断した状態を表す断面図である。
【図３】インターコネクタ１３０の正面図である。
【図４】図３に示す突出部１３３を拡大して表す平面図である。
【図５】インターコネクタ１３０を直線Ｌｙに沿って切断した状態を表す断面図である。
【図６】インターコネクタ１３０を直線Ｌｘに沿って切断した状態を表す断面図である。
【図７】プレスにより作成されるときの固体酸化物形燃料電池１０の断面状態を表す断面図である。
【図８】本発明の比較例に係る固体酸化物形燃料電池１０ｘの断面図である。
【図９】本発明の実施例と従来例での試験結果を表すグラフである。
【図１０】曲率半径Ｒ１とＩＲ抵抗の関係の一例を表すグラフである。
【図１１】曲率半径Ｒ４とＩＲ抵抗の関係の一例を表すグラフである。
【図１２】比Ｋ１とＩＲ抵抗の関係の一例を表すグラフである。
【図１３】板厚ｔとＩＲ抵抗の関係の一例を表すグラフである。
【図１４】間隔Ｐｙと電圧の関係の一例を表すグラフである。
【図１５】集電面積比Ｋ２と電圧の関係の一例を表すグラフである。
【図１６】高さｈと電圧の関係の一例を表すグラフである。
【図１７】本発明の変形例に係る固体酸化物形燃料電池１０のインターコネクタ１３０の正面図である。
【図１８】本発明の第２実施形態に係る固体酸化物形燃料電池（固体酸化物形燃料電池スタック）１０ａを切断した状態を表す断面図である。
【図１９】固体酸化物形燃料電池１０ａのインターコネクタ１３０ａを切断した状態を表す断面図である。
【図２０Ａ】インターコネクタ１３０の断面を表す断面図である。
【図２０Ｂ】インターコネクタ１３０ａの断面を表す断面図である。
【図２０Ｃ】インターコネクタ１３０ｂの断面を表す断面図である。
【図２０Ｄ】インターコネクタ１３０ｃの断面を表す断面図である。
【図２０Ｅ】インターコネクタ１３０ｄの断面を表す断面図である。
【図２０Ｆ】インターコネクタ１３０ｅの断面を表す断面図である。
【発明を実施するための形態】
【００３１】
以下、図面を参照して、本発明の実施の形態を詳細に説明する。  
【００３２】
（第１の実施の形態）   
図１は本発明の第１実施形態に係る固体酸化物形燃料電池（固体酸化物形燃料電池スタック）１０を表す斜視図である。図２は、固体酸化物形燃料電池１０をＸ方向に切断した状態を表す断面図である。図３は、インターコネクタ１３０の正面図である。   
【００３３】
固体酸化物形燃料電池１０は、略直方体形状をなし、上面１１、底面１２、支燃性ガス流路２１、２３、燃料ガス流路２２、２４、貫通孔２５〜２８を有し、連結部材（締結具であるボルト４１〜４８、ナット５１〜５８）が取り付けられる。   
【００３４】
上面１１に、支燃性ガス流路２１、２３、燃料ガス流路２２、２４と対応して、部材６１、６３、６２、６４が配置される。部材６１、６３、６２、６４はそれぞれ、支燃性ガス流路２１、２３、燃料ガス流路２２、２４と連通する貫通孔を有する。部材６１〜６４にボルト４１〜４４が挿通され、ナット５１〜５４がねじ込まれる。   
【００３５】
部材６１〜６４の貫通孔の径より、ボルト４１〜４４の軸の径が小さいことで、部材６１〜６４の貫通孔とボルト４１〜４４の軸間をガス（支燃性ガス（空気）、発電後の残余の燃料ガス、発電後の残余の支燃性ガス、燃料ガス）が通過する。即ち、支燃性ガス（空気）、燃料ガスがそれぞれ部材６１、６２から固体酸化物形燃料電池１０内に流入する。発電後の残余の支燃性ガス（空気）、発電後の残余の燃料ガスが固体酸化物形燃料電池１０から部材６３、６４へと流出する。   
【００３６】
固体酸化物形燃料電池１０は、発電単位である平板形の固体酸化物形燃料電池セル１００が複数個積層されて構成される。複数個の固体酸化物形燃料電池セル１００（１００（１）〜１００（３））が電気的に直列に接続される。なお、見易さのために、図２での固体酸化物形燃料電池セル１００の個数を３としている。多くの場合、より多く（例えば、２０個）の固体酸化物形燃料電池セル１００が積層されて固体酸化物形燃料電池１０が構成される。   
【００３７】
固体酸化物形燃料電池セル１００は、直方体形状をなし、積層体（燃料電池セル本体）１１０を有する。積層体１１０は、燃料電極１１１、固体電解質体１１２、および空気電極１１３が、順次積層されてなる。燃料電極１１１は、燃料ガス（例えば水素）に接する。固体電解質体１１２は、酸化物から構成され、酸素イオン導電性を有する。空気電極１１３は、支燃性ガス（例えば空気（詳しくは空気中の酸素））に接触する。   
【００３８】
尚、本実施形態では、燃料電極１１１が支持基体となるいわゆる支持膜式の固体酸化物形燃料電池セル１００を例に挙げているが、それに限定されるものではない。   
【００３９】
また、積層体１１０の側方の周囲には四角形の枠体１５０が設けられ、積層体１１０の上下方向には、インターコネクタ１３０、集電体１４０が設けられている。   
【００４０】
前記枠体１５０は、マイカ（雲母）からなる絶縁性枠体１５１、１５２と、その間に配置された例えばＳＵＳ４３０からなる金属フレーム１５３、１５４、セル内セパレータ１５５とから構成されている。   
【００４１】
このセル内セパレータ１５５は、固体電解質体１１２の上面の外周にて全周にわたって接合されたものである。セル内セパレータ１５５によって、固体酸化物形燃料電池セル１００の内部の空間が、燃料ガスが供給される燃料室１１５と支燃性ガスが供給される空気室１１６とに分離されている。燃料室１１５内のＹ方向に燃料ガスが流通する。空気室１１６内のＸ方向に支燃性ガスが流通する。   
【００４２】
枠体１５０には、枠体１５０を同図の上下方向に貫通する支燃性ガス流路２１、２３、燃料ガス流路２２、２４が設けられている。   
【００４３】
インターコネクタ１３０は、空気電極１１３に接して電気的導通を得るように設けられたものである。インターコネクタ１３０は、外周部１３１、基台部１３２、および突出部１３３を有し、例えば、Ｃｒｏｆｅｒ２２合金、またはＺＭＧ２３２Ｌ合金から一体的に構成される。   
【００４４】
外周部１３１は、インターコネクタ１３０の外周に配置される。尚、外周部１３１には、Ｘ方向に支燃性ガス流路２１、２３が設けられ、Ｙ方向に燃料ガス流路２２、２４が設けられており、外周部１３１にはボルト４５〜４８が貫通する貫通孔２５〜２８が設けられている。   
【００４５】
基台部１３２は、外周部１３１内に配置される、四角形の領域である。なお、基台部１３２は、外周部１３１と共に一つの平面を構成している。即ち、基台部１３２、外周部１３１は明確には区分されない。このため、外周部１３１と基台部１３２の境界を破線で表している。   
【００４６】
基台部１３２が平坦であると、基台部１３２と集電体１４０の電気的接続が良好となる（接触抵抗が低くなる）。その結果、接触抵抗に起因する加熱により、積層体１１０（燃料電池セル本体）等が、劣化することを抑制できる。また、基台部１３２が平坦形状を有することは、固体酸化物形燃料電池セル１００内での応力集中を緩和することとなり、製作時等に集電体１４０が破損することを抑制できる。但し、基台部１３２は、必ずしも平坦でなくても良い。基台部１３２が、例えば、多少の凹凸を有することが許容される。   
【００４７】
突出部１３３は、基台部１３２から突出し、その先端が空気電極１１３の表面に接触するドーム形状の領域である。   
【００４８】
インターコネクタ１３０（２）、１３０（３）はそれぞれ、固体酸化物形燃料電池セル１００（１）、１００（２）、固体酸化物形燃料電池セル１００（２）、１００（３）で共用される。   
【００４９】
また、固体酸化物形燃料電池セル１００（２）の燃料電極１１１は、集電体１４０、インターコネクタ１３０により固体酸化物形燃料電池セル１００（３）の空気電極１１３に電気的に接続される。固体酸化物形燃料電池セル１００（２）の空気電極１１３は、インターコネクタ１３０、集電体１４０、により固体酸化物形燃料電池セル１００（１）の燃料電極１１１に電気的に接続されている。尚、固体酸化物形燃料電池セル１００の個数が４以上でも、最上部、最下部の固体酸化物形燃料電池セル１００を除き、接続関係は同様である。   
【００５０】
集電体１４０は、ニッケル（Ｎｉ）等の金属から構成できる。集電体１４０の形状として、板状、メッシュ（網目）状、多孔質状（セルメット）、フェルト状などを用いることができる。メッシュ（網目）状には、エキスパンドメタルのように、金属の板に複数の切れ込みを入れ、引き伸ばして網目状としたものも含まれる。   
【００５１】
最上部の固体酸化物形燃料電池セル１００（１）の空気電極１１３は、正極となる金属エンドプレート１２１に、最下部の固体酸化物形燃料電池セル１００（３）の燃料電極１１１は、負極となる金属エンドプレート１２２に、それぞれ電気的に接続されている。   
【００５２】
図４は、図３に示す突出部１３３を拡大して表す平面図である。基台部１３２上に投影した、突出部１３３の輪郭は、線部１６１、１６２、曲線部１６３、１６４から構成される。線部１６１、１６２は、並列に配置され、かつ直線をそれぞれ含む一対の線状領域である。曲線部１６３、１６４は、線部１６１、１６２の両端を接続する曲線状の一対の線状領域である。   
【００５３】
図５は、インターコネクタ１３０を直線Ｌｙ（線部１６１、１６２の中心を結ぶ線）に沿って切断した状態を表す断面図である。即ち、直線Ｌｙに沿い且つ線部１６１、１６２に直交する、突出部１３３の断面が表される。突出部１３３の断面は、領域Ａ１、Ａ２、Ａ３を有する。   
【００５４】
領域Ａ１は、曲率半径Ｒ１が１〜７０ｍｍ（例えば、５ｍｍ）の領域である。曲率半径Ｒ１が１〜７０ｍｍであるのは、積層体１１０への応力集中を緩和し、積層体１１０、特に、空気電極１１３の割れ、破壊を低減するためである。また、反りのあるインターコネクタ１３０でも均等な接触面積を確保し、接触抵抗を低減するためである。   
【００５５】
曲率半径Ｒ１が１ｍｍ未満だと、突出部１３３の中央部のみが積層体１１０に接することで、積層体１１０への応力集中が発生し、積層体１１０が割れるおそれがある。また、必要十分な接触面積が得られず、接触抵抗が大きくなるおそれがある。   
【００５６】
曲率半径Ｒ１が７０ｍｍを超えると、積層体１１０の反りの影響で、突出部１３３の外周（エッジ）で接触して、応力が集中し、積層体１１０が割れる可能性がある。   
【００５７】
領域Ａ２は、領域Ａ１の両端それぞれに接続される一端を有し、曲率半径Ｒ２が０．１〜０．５ｍｍの一対の領域である。領域Ａ３は、一対の領域Ａ２の他端それぞれと基台部１３２とを接続する一対の領域である。   
【００５８】
図６は、インターコネクタ１３０を直線Ｌｘに沿って切断した状態を表す断面図である。即ち、一対の線部１６１、１６２に沿って、これら一対の線部１６１、１６２の中間に配置される直線Ｌｘに沿い且つ前記一対の線部１６１、１６２が存在する平面に直交する、突出部１３３の断面が表わされる。突出部１３３の断面が、領域Ａ４、Ａ５、Ａ６を有する。領域Ａ４は、曲率半径Ｒ４が７０ｍｍ〜５００ｍｍ（例えば、５００ｍｍ）の領域である。   
【００５９】
曲率半径Ｒ４が７０ｍｍ〜５００ｍｍであるのは、積層体１１０への応力集中を緩和し、積層体１１０、特に、空気電極１１３の割れ、破壊を低減するためである。また、反りのあるインターコネクタ１３０でも均等な接触面積を確保し、接触抵抗を低減するためである。   
【００６０】
曲率半径Ｒ４が７０ｍｍ未満だと、突出部１３３の中央部のみが積層体１１０に接することで、積層体１１０への応力集中が発生し、積層体１１０が割れるおそれがある。また、必要十分な接触面積が得られず、接触抵抗が大きくなるおそれがある。   
【００６１】
曲率半径Ｒ４が５００ｍｍを超えると、積層体１１０反りの影響で、突出部１３３の外周（エッジ）で接触して、応力が集中し、積層体１１０が割れる可能性がある。   
【００６２】
領域Ａ５は、領域Ａ４の両端それぞれに接続される一端を有する一対の領域である。   
【００６３】
領域Ａ６は、一対の領域Ａ５の他端それぞれと基台部１３２とを接続する一対の領域である。   
【００６４】
図４に示すように、突出部１３３は、長さＤｘと幅Ｄｙを有し、Ｘ、Ｙ方向に間隔Ｐｘ、Ｐｙをおいて配置される。既述のように、空気室１１６内のＸ方向（インターコネクタ１３０の下面上、突出部１３３の長手方向）を支燃性ガスが流通する。   
【００６５】
突出部１３３の長さＤｘと幅Ｄｙの比Ｋ１（＝Ｄｘ／Ｄｙ）は、１〜１２（例えば、８．４）であることが好ましい。積層体１１０への応力集中を緩和し、積層体１１０、特に、空気電極１１３の割れ、破壊を低減するためである。また、積層体１１０に異方性なく追従し、接触抵抗を低減するためである。   
【００６６】
比Ｋ１が１未満だと、スタッキング（固体酸化物形燃料電池セル１００の積層時）の際に荷重が不均一となり、応力集中による積層体１１０に割れが発生する可能性がある。また、熱膨張や差圧で、インターコネクタ１３０が反ったときに、反り方に異方性が発生し、接触抵抗が上昇する可能性がある。   
【００６７】
比Ｋ１が１２を超えると、スタッキングの際に荷重が不均一となり、応力集中による積層体１１０に割れが発生する可能性がある。また、熱膨張や差圧で、インターコネクタ１３０が反ったときに、反り方に異方性が発生し、接触抵抗が上昇する可能性がある。   
【００６８】
突出部１３３の流路に垂直方向な間隔Ｐｙは、２〜４ｍｍ（例えば、２．５３ｍｍ）であることが好ましい。ガスの拡散不足による発電特性の低下を防止するためである。間隔Ｐｙが２未満だと、ガスの拡散不足による発電特性が低下する可能性がある。間隔Ｐｙが４を超えると、発電面積が低下し、発電特性が低下する可能性がある。   
【００６９】
突出部１３３の集電面積比Ｋ２は、１０〜４０％（例えば、２５％）であることが好ましい。ガス流路との相関性が良好な範囲だからである。集電面積比Ｋ２が１０％未満だと集電面積が減少する。集電面積比Ｋ２が４０％を超えるとガス流路が減少する。突出部１３３の集電面積比Ｋ２は、突出部１３３全体の表面積Ｓ０に対して、突出部１３３の領域Ａ１の表面積Ｓ１の割合（＝Ｓ１／Ｓ０）である。   
【００７０】
突出部１３３の板厚ｔが０．２〜０．４ｍｍ（例えば、０．３ｍｍ）であることが好ましい。積層体１１０の変形に追従し、接触抵抗を減少するためである。板厚ｔが０．２ｍｍ未満だと接触抵抗が上昇する。板厚ｔが０．４ｍｍを超えると、積層体１１０への追従性が劣化し、接触抵抗の上昇を招く。   
【００７１】
突出部１３３の高さｈが、０．７ｍｍ程度であることが好ましい。ガス流路幅（流路面積）の減少し、発電反応の不均一化を招くおそれがある。また、突出部１３３に破れが多発し、クロスリークが発生するおそれがある。   
【００７２】
既述のように、突出部１３３は、支燃性ガスの流れに沿って配置される（突出部１３３の長手方向が支燃性ガスの流れの方向と対応する）。これによって、インターコネクタ１３０の強度はＸＹ軸で異なる。突出部１３３を正方形や円形とすることも可能であるが、ガス拡散や、集電面積の減少につながるため、形状の最適化が必要となる。   
【００７３】
突出部１３３の長手方向の強度が高く、スタック組み付け時及び発電時に、インターコネクタ１３０の変形量は列ごとに異なってくる。発電時、インターコネクタ１３０に加わる力は、次が挙げられる。   
１．各部材の熱膨張差に起因する力   
２．燃料電極１１１と空気電極１１３の差圧に起因する力   
３．積層体１１０の反りに起因する力   
【００７４】
インターコネクタ１３０をプレス化するとともに、薄肉化（例えば、１ｔから０．３ｔへの変更）し、弾性をもって、インターコネクタ１３０の反りへの追従性を上げる。突出部１３３の各列でのばらつきを均等に最適化する。   
【００７５】
図７のようにプレスによって、インターコネクタ１３０全体に歪みが発生したとする。この場合、スタックの組み付け時に、積層体１１０との平行が保たれず、組み付けが困難となる。また、インターコネクタ１３０の突出部１３３の角部から積層体１１０に接することとなり、応力集中が発生し、積層体１１０の割れの要因ともなる。併せて、突出部１３３の角部での接触となると集電面積の減少にもつながる。   
【００７６】
インターコネクタ１３０の突出部１３３の先端が大円弧形状となっている。この場合、一定の歪み（インターコネクタ１３０の傾き）までは、大円弧の範囲を超えなければ、突出部１３３の先端から接触することとなり、応力集中が緩和される。また、突出部１３３の弾性範囲内では、接触面積が増加し、集電効果の増加が期待される。   
【００７７】
（固体酸化物形燃料電池１０の製造）   
次に、固体酸化物形燃料電池１０の製造方法について説明する。   
（１）燃料電極１１１、固体電解質体１１２及び空気電極１１３からなる積層体１１０を製造する。   
（２）次に、この積層体１１０にセル内セパレータ１５５をろう付けする。   
【００７８】
（３）一方、金属薄板をプレス等で型押して、ドーム形状の突出部１３３を製造する。次に、プレス等された金属薄板に支燃性ガス流路２１、２３、燃料ガス流路２２、２４、貫通孔２５−２８を形成する。   
【００７９】
（４）次に、前記セル内セパレータ１５５を接合した積層体１１０と、枠体１５０と、インターコネクタ１３０とを積層し、金属エンドプレート１２１、１２２も配置する。   
【００８０】
そして、固体酸化物形燃料電池１０にボルト４１〜４８を挿入し、ナット５１〜５８により上下方向に押圧して固定する。これにより、固体酸化物形燃料電池１０が完成する。   
【００８１】
（比較例）   
本発明の比較例を説明する。図８は、図２に対応し、本発明の比較例に係る固体酸化物形燃料電池１０ｘの断面図である。比較例に係るインターコネクタ１３０ｘは、薄板から構成されるのではなく、中実である。このため、インターコネクタ１３０ｘは剛性があり、発電中に反った積層体１１０に追従できず、積層体１１０とインターコネクタ１３０ｘの接点の確保が難しい。   
【００８２】
（耐久性試験）   
固体酸化物形燃料電池の耐久性試験につき説明する。ここでは、固体酸化物形燃料電池として、２０段スタックのものを用いた。耐久性試験として、固体酸化物形燃料電池を起動し７００℃まで昇温し、その後、停止して室温まで温度を降下させることを１０回繰り返し、その前後でのＩＲ抵抗の平均値を測定した。   
【００８３】
図９は、本発明の実施例と従来例での試験結果を表すグラフである。ＩＲ抵抗Ｒ０１、Ｒ０２が従来例での耐久性試験前後での面積抵抗である。ＩＲ抵抗Ｒ１１、Ｒ１２が実施例での耐久性試験前後での面積抵抗（オーム損（抵抗））であり、インターコネクタ１３０、積層体１１０間の抵抗値を突出部１３３の領域Ａ１の表面積Ｓ１の合計で除算したものである。   
【００８４】
ＩＲ抵抗の平均値を比較した。従来品では、初期での０．１８Ωｃｍ２が耐久試験後に０．９５Ωｃｍ２となり、ＩＲ抵抗の劣化（上昇）が見られた。これに対して、実施例では、初期での０．１７Ωｃｍ２が耐久試験後に０．１８ｃｍ２となり、ＩＲ抵抗の劣化（上昇）は事実上見られない。積層体１１０に対するインターコネクタ１３０の追従性が向上したことにより、ＩＲ抵抗が保持され、耐久性が向上したと考えられる。   
【００８５】
（曲率半径Ｒ１等の影響）   
ここで、曲率半径Ｒ１、Ｒ４、比Ｋ１、板厚ｔ、間隔Ｐｙ、集電面積比Ｋ２、突出部１３３の高さｈを変化させて、固体酸化物形燃料電池１０を作成、評価した。即ち、曲率半径Ｒ１等が固体酸化物形燃料電池１０の特性に与える影響を評価した。   
【００８６】
図１０〜図１３はそれぞれ、曲率半径Ｒ１、Ｒ４、比Ｋ１、板厚ｔを変化させた場合での、ＩＲ抵抗の変化を表すグラフである。図１４〜図１６はそれぞれ、間隔Ｐｙ、集電面積比Ｋ２、突出部１３３の高さｈを変化させた場合での、電圧の変化を表すグラフである。   
【００８７】
（１）曲率半径Ｒ１を０．５、１．０、５．０、３０、７０ｍｍと変化させたところ、ＩＲ抵抗は０．４５、０．２、０．１７、０．１９、０．２Ωｃｍ２と変化した（図１０参照）。なお、曲率半径Ｒ１が８０、１００ｍｍの場合、作成中に積層体（燃料電池セル本体）１１０に割れが発生した。このように、曲率半径Ｒ１が０．５ｍｍより大きく８０ｍｍ未満の範囲で、概ね良好な結果が得られた。   
【００８８】
（２）曲率半径Ｒ４を５０、７０、２００、４００、５００ｍｍと変化させたところ、ＩＲ抵抗は０．３５、０．２、０．１９、０．１７、０．１８Ωｃｍ２と変化した（図１１参照）。なお、曲率半径Ｒ４が６００ｍｍの場合、作成中に積層体（燃料電池セル本体）１１０に割れが発生した。このように、曲率半径Ｒ４が５０ｍｍより大きく６００ｍｍ未満の範囲で、概ね良好な結果が得られた。   
【００８９】
（３）比Ｋ１を０．５、１、４、８．４、１０、１２、１５％と変化させたところ、ＩＲ抵抗は０．３９、０．２、０．１８、０．１７、０．１９、０．２、０．３３Ωｃｍ２と変化した（図１２参照）。このように、比Ｋ１が０．５％より大きく１５％未満の範囲で、概ね良好な結果が得られた。   
【００９０】
（４）板厚ｔを０．１、０．２、０．３、０．４、０．５ｍｍと変化させたところ、ＩＲ抵抗は０．５６、０．２、０．１７、０．１８、０．３１Ωｃｍ２と変化した（図１３参照）。このように、板厚ｔが０．１ｍｍより大きく０．５ｍｍ未満の範囲で、概ね良好な結果が得られた。   
【００９１】
（５）間隔Ｐｙを１．０、１．５、２．０、２．５、３．０、４．０、４．５、５．０ｍｍと変化させたところ、電圧は０．５５、０．７、０．８４、０．８７、０．８３、０．８４、０．７３、０．５［Ｖ］と変化した（図１４参照）。このように、間隔Ｐｙが１．０ｍｍより大きく５．０ｍｍ未満の範囲で、概ね良好な結果が得られた。   
【００９２】
（６）集電面積比Ｋ２を５、１０、２０、２５、３０、４０、４５、５０％と変化させたところ、電圧は０．５５、０．８５、０．８４、０．８７、０．８３、０．８４、０．７３、０．５［Ｖ］と変化した（図１５参照）。このように、集電面積比Ｋ２が５％より大きく５０％未満の範囲で、概ね良好な結果が得られた。   
【００９３】
（７）突出部１３３の高さｈを０．２、０．３、０．４、０．５、０．６、０．７、０．８ｍｍと変化させたところ、電圧は０．４５、０．６６、０．８２、０．８４、０．８７、０．８３［Ｖ］と変化した（図１６参照）。このように、突出部１３３の高さｈが０．２ｍｍより大きく、０．７ｍｍ以下の範囲で、概ね良好な結果が得られた。   
【００９４】
（変形例）   
本発明の変形例を説明する。図１７は、本発明の変形例に係る固体酸化物形燃料電池１０のインターコネクタ１３０の正面図である。変形例では、突出部１３３の長さＤｘ、幅Ｄｙ、間隔Ｐｘ、Ｐｙが、第１の実施形態での突出部１３３の長さＤｘ等よりも小さい。このように、突出部１３３の長さＤｘ等を変化させても、積層体１１０とインターコネクタ１３０ｘの接点の確保が可能である。   
【００９５】
（第２の実施の形態）   
本発明の第２の実施形態を説明する。図１８は、図２に対応し、本発明の第２実施形態に係る固体酸化物形燃料電池（固体酸化物形燃料電池スタック）１０ａを切断した状態を表す断面図である。図１９は、図５に対応し、固体酸化物形燃料電池１０ａのインターコネクタ１３０ａを切断した状態を表す断面図である。   
【００９６】
第１の実施形態では、インターコネクタ１３０、集電体１４０がそれぞれ空気電極１１３側、燃料電極１１１側に配置されている。また、インターコネクタ１３０の突出部１３３が、基台部１３２の下方に突出し、空気電極１１３に接触している。   
【００９７】
これに対して、第２の実施形態では、インターコネクタ１３０ａ、集電体１４０がそれぞれ燃料電極１１１側、空気電極１１３側に配置されている。また、インターコネクタ１３０の突出部１３３が、基台部１３２の上方に突出し、燃料電極１１１に接触している。このように、インターコネクタ１３０ａによって、燃料電極１１１との電気的接続を確保しても良い。   
【００９８】
（その他の実施形態）   
本発明の実施形態は上記の実施形態に限られず拡張、変更可能であり、拡張、変更した実施形態も本発明の技術的範囲に含まれる。図２０Ａ〜図２０Ｆは、インターコネクタ１３０、１３０ａ〜１３０ｅの断面を表す断面図である。図２０Ａ、図２０Ｂはそれぞれ、第１、第２実施形態のインターコネクタ１３０、１３０ａに対応する。既述のように、インターコネクタ１３０、１３０ａは、基台部１３２を有し、その上方または下方のいずれかに突出部１３３が突出している。   
【００９９】
これに対して、図２０Ｃでは、インターコネクタ１３０ｂが基台部１３２を有し、その上方、下方の双方に突出部１３３、１３３ａが突出している。また、図２０Ｄでは、インターコネクタ１３０ｃが突出部１３３、１３３ａを有し、基台部１３２を有しない。   
【０１００】
さらに、図２０Ｅに示すように、インターコネクタ１３０ｄの突出部１３３ｄの曲率半径Ｒ１、Ｒ４が前述の範囲を満たす限り、基台部１３２ｄと突出部１３３ｄの厚さを異なるものとすることも可能である。即ち、基台部１３２ｄと突出部１３３ｄは、一方側の面が同じ平面に位置し、他方側の面において、突出部１３３ｄが基台部１３２ｄより突出するようにしてもよい。なお、この形状を形成するには、鍛造方法を採用できる。   
【０１０１】
また、図２０Ｆに示すように、インターコネクタ１３０ｅの突出部１３３ｅの突出する側とは反対側に、対応する凹部１３４ｅを形成しても良い。基台部１３２ｅには、凹部１３４ｅは設けられていない。なお、この形状を形成するには、鍛造方法の他に、プレス方法を採用できる。  
【符号の説明】
【０１０２】
１０  固体酸化物形燃料電池   
１１  上面   
１２  底面   
２１、２３、        支燃性ガス流路   
２２、２４  燃料ガス流路   
２５-２８    貫通孔   
４１-４８    ボルト   
５１-５８    ナット   
６１-６４    部材   
１００      固体酸化物形燃料電池セル   
１１０      積層体   
１１１      燃料電極   
１１２      固体電解質体   
１１３      空気電極   
１１５      燃料室   
１１６      空気室   
１２１、１２２      金属エンドプレート   
１３０      インターコネクタ   
１３１      外周部   
１３２      基台部   
１３３      突出部   
１６１、１６２      線部   
１６３、１６４      曲線部   
１４０      集電体   
１５０      枠体   
１５１、１５２      絶縁性枠体   
１５３、１５４      金属フレーム   
１５５      セル内セパレータ   
【図１】
2014157834.tif 000003
【図２】
2014157834.tif 000004
【図３】
2014157834.tif 000005
【図４】
2014157834.tif 000006
【図５】
2014157834.tif 000007
【図６】
2014157834.tif 000008
【図７】
2014157834.tif 000009
【図８】
2014157834.tif 000010
【図９】
2014157834.tif 000011
【図１０】
2014157834.tif 000012
【図１１】
2014157834.tif 000013
【図１２】
2014157834.tif 000014
【図１３】
2014157834.tif 000015
【図１４】
2014157834.tif 000016
【図１５】
2014157834.tif 000017
【図１６】
2014157834.tif 000018
【図１７】
2014157834.tif 000019
【図１８】
2014157834.tif 000020
【図１９】
2014157834.tif 000021
【図２０Ａ】
2014157834.tif 000022
【図２０Ｂ】
2014157834.tif 000023
【図２０Ｃ】
2014157834.tif 000024
【図２０Ｄ】
2014157834.tif 000025
【図２０Ｅ】
2014157834.tif 000026
【図２０Ｆ】
2014157834.tif 000027